(57)【要約】【課題】情報表示用パネルに用いる表示媒体を構成する表示媒体用粒子に適当な耐熱性を付与し、一定条件下の経熱後の流動性を好適範囲内に設定することにより、一定条件下の情報表示用パネルの経熱後における良好な駆動反転特性を提供する。【解決手段】少なくとも一方が透明な２枚の基板１，２間に封入した光学的反射率および帯電性を有する表示媒体に電界を付与することによって、表示媒体を移動させて画像等の情報を表示する情報表示用パネルに用いる表示媒体を構成する表示媒体用粒子として、該表示媒体用粒子の６０℃経熱後における篩残分（３２μｍ目開きの篩を１ｍｍ振幅で１２０秒間振動させたときに篩上面に載せた表示媒体用粒子の残存する割合）が３０％以下であり、かつ、円形度の変化が５％以下である表示媒体用粒子を用いることにより、情報表示用パネルの６０℃経熱後における良好な駆動反転特性を得た。【選択図】図１
2008111947.tif 000002
【特許請求の範囲】
【請求項１】
少なくとも一方が透明な２枚の基板間に光学的反射率および帯電性を有する表示媒体を封入し、表示媒体に電界を付与することによって、表示媒体を移動させて画像等の情報を表示する情報表示用パネルに用いる表示媒体を構成する表示媒体用粒子であって、
６０℃で加熱処理した前後の前記表示媒体用粒子の篩残分（篩残分とは、３２μｍ目開きの篩を１ｍｍ振幅で１２０秒間振動させたときに篩上面に載せた表示媒体用粒子の残存する割合である）が３０％以下であり、かつ、円形度の変化が５％以下であることを特徴とする表示媒体用粒子。
【請求項２】
前記表示媒体用粒子がモノマーを含む粒子原料を重合してなる概球形粒子であり、粒子原料中に（アクリル系およびメタクリル系）樹脂−炭化水素系樹脂コポリマーもしくは（アクリル系およびメタクリル系）樹脂−（側鎖に炭化水素あるいは弗化炭化水素を持つアクリル系およびメタクリル系）樹脂とのコポリマーを含有し、前記モノマーの一部もしくは全部が１分子中に重合反応基を複数持つ多官能性モノマーであり、少なくともアクリル系モノマー、メタクリル系モノマーおよびスチレン系モノマーを含む複数種のモノマーの中から選択される１種以上のモノマーを重合して成ることを特徴とする請求項１に記載の表示媒体用粒子。
【請求項３】
前記表示媒体用粒子が、その表面と１ｍｍの間隔をもって配置されたコロナ放電器に、８ｋＶの電圧を印加してコロナ放電を発生させて表面を帯電させた場合に、０．３秒後における表面電位の最大値が３００Ｖより大きい粒子であることを特徴とする請求項１または２に記載の表示媒体用粒子。
【請求項４】
少なくとも一方が透明な対向する２枚の基板の間に、請求項１〜３の何れか１項に記載の表示媒体用粒子を含む表示媒体を少なくとも１種以上封入し、基板内に発生させた電界により表示媒体を移動させて画像等の情報を表示するようにしたことを特徴とする情報表示用パネル。
【発明の詳細な説明】
【技術分野】
【０００１】
本発明は、少なくとも一方が透明な２枚の基板間に光学的反射率および帯電性を有する表示媒体を封入し、表示媒体に電界を付与することによって、表示媒体を移動させて画像等の情報を表示する情報表示用パネルに用いる表示媒体を構成する表示媒体用粒子、および、それを用いた情報表示用パネルに関するものである。
【背景技術】
【０００２】
従来、液晶表示装置（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリ機能を有している等のメリットがあることから、次世代の安価な情報表示装置に使用可能な技術として考えられており、携帯端末用情報表示、電子ペーパー等への展開が期待されている。特に、最近では、分散粒子と溶液とから成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、この方式は、電荷輸送層、さらには電荷発生層を配置するために構造が複雑化するとともに、導電性粒子に電荷を一定に注入することは難しいため、安定性に欠けるという問題もある。
【０００６】
上述した種々の問題を解決するための一方法として、少なくとも一方が透明な２枚の基板間に表示媒体を封入し、表示媒体に電界を付与することによって、表示媒体を移動させて画像等の情報を表示する情報表示用パネルが知られている。
【０００７】
【非特許文献１】趙  国来、外３名、“新しいトナーディスプレイデバイス（Ｉ）”、１９９９年７月２１日、日本画像学会年次大会（通算８３回）“Japan Hardcopy’99”、p.249-252
【発明の開示】
【発明が解決しようとする課題】
【０００８】
上記のような電界により表示媒体を移動させて画像等の情報を表示するタイプの情報表示用パネルでは、その作製ならびに使用環境等がパネルに熱が加わるような状況下においては表示媒体用粒子の耐熱性が不足するあまりに、その結果として粒子の流動性が低下した場合、パネル基板作製時の表示媒体用粒子の供給状態が安定せず、表示媒体用粒子の散布均一性が悪化してしまう。一方、表示媒体用粒子の流動性が不足することが情報表示用パネルの特性に与える影響としては、粒子−粒子間、粒子−パネル基板間の付着力が大きくなって、情報表示用パネルにおける表示媒体を駆動させる電界の閾値（電圧印加によって電界を形成する場合は電圧の閾値）が高くなり、コントラストの低下などによって十分か表示特性が得られなくなることがある。
そこで、情報表示用パネルの表示媒体用粒子として用いる場合には、該粒子の特性としては、ある程度の耐熱性が必要であり、その指標としては、加熱前後における粒子形状変化が一定の範囲内にあり、かつ、パネル製造時の安定性、パネルの表示特性に関係するメジャーである粒子の流動性が好適な範囲内にあることが必要であり、本発明ではその範囲を規定した。
【０００９】
本発明は、情報表示用パネルに封入する少なくとも１種類以上の表示媒体の内の少なくとも１種類の表示媒体を構成する表示媒体用粒子の流動性を好適範囲内に設定することにより、表示媒体の必要十分な流動性および帯電量を確保した表示媒体用粒子を提供することを第１の目的とする。
本発明は、上記表示媒体用粒子を用いて構成した、表示媒体の移動性が良好で表示品質に優れた情報表示用パネルを提供することを第２の目的とする。
【課題を解決するための手段】
【００１０】
上記第１の目的を達成するため、本発明の表示媒体用粒子は、少なくとも一方が透明な２枚の基板間に光学的反射率および帯電性を有する表示媒体を封入し、表示媒体に電界を付与することによって、表示媒体を移動させて画像等の情報を表示する情報表示用パネルに用いる表示媒体を構成する表示媒体用粒子であって、６０℃で加熱処理した前後の前記表示媒体用粒子の篩残分（篩残分とは、３２μｍ目開きの篩を１ｍｍ振幅で１２０秒間振動させたときに篩上面に載せた表示媒体用粒子の残存する割合である）が３０％以下であり、かつ、円形度の変化が５％以下であることを特徴とする。
【００１１】
本発明の表示媒体用粒子の好適例としては、前記表示媒体用粒子がモノマーを含む粒子原料を重合してなる概球形粒子であり、粒子原料中に（アクリル系およびメタクリル系）樹脂−炭化水素系樹脂コポリマーもしくは（アクリル系およびメタクリル系）樹脂−（側鎖に炭化水素あるいは弗化炭化水素を持つアクリル系およびメタクリル系）樹脂とのコポリマーを含有し、前記モノマーの一部もしくは全部が１分子中に重合反応基を複数持つ多官能性モノマーであり、少なくともアクリル系モノマー、メタクリル系モノマーおよびスチレン系モノマーを含む複数種のモノマーの中から選択される１種以上のモノマーを重合して成ること、および、前記表示媒体用粒子が、その表面と１ｍｍの間隔をもって配置されたコロナ放電器に、８ｋＶの電圧を印加してコロナ放電を発生させて表面を帯電させた場合に、０．３秒後における表面電位の最大値が３００Ｖより大きい粒子であること、がある。
【００１２】
上記第２の目的を達成するため、本発明の情報表示用パネルは、少なくとも一方が透明な対向する２枚の基板の間に、請求項１〜３の何れか１項に記載の表示媒体用粒子を含む表示媒体を少なくとも１種以上封入し、基板内に発生させた電界により表示媒体を移動させて画像等の情報を表示するようにしたことを特徴とする。
【発明の効果】
【００１３】
上記本発明の表示媒体用粒子によれば、少なくとも一方が透明な２枚の基板間に光学的反射率および帯電性を有する表示媒体を封入し、表示媒体に電界を付与することによって、表示媒体を移動させて画像等の情報を表示する情報表示用パネルに用いる表示媒体を構成する表示媒体用粒子が６０℃加熱後の篩残分（篩残分とは、３２μｍ目開きの篩を１ｍｍ振幅で１２０秒間振動させたときに篩上面に載せた表示媒体用粒子の残存する割合である）が３０％以下であり、かつ、円形度の変化が５％以下であるので、この表示媒体用粒子により構成される表示媒体は、後に説明する実施例で立証されているように、６０℃加熱後においても必要十分な流動性および帯電量を確保した表示媒体となる。
【００１４】
上記本発明の情報表示用パネルによれば、少なくとも一方が透明な対向する２枚の基板の間に、請求項１〜３の何れかの表示媒体用粒子を含む表示媒体を少なくとも１種以上封入し、基板内に発生させた電界により表示媒体を移動させて画像等の情報を表示するように構成されているので、この情報表示用パネルは、後に説明する実施例で立証されているように、表示媒体の移動性が良好で表示品質に優れた情報表示用パネルとなる。
【発明を実施するための最良の形態】
【００１５】
以下、本発明を実施するための最良の形態を図面に基づき詳細に説明する。
【００１６】
まず、本発明の表示媒体用粒子より成る表示媒体を用いる本発明の情報表示用パネルの構成について説明する。本発明の情報表示用パネルでは、対向する２枚の基板間に封入した表示媒体に電界が付与される。付与された電界方向に沿って、帯電した表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１７】
本発明の対象となる情報表示装置に搭載する情報表示用パネルの例を、図１（ａ），（ｂ）〜図３（ａ），（ｂ）および図４（ａ）〜（ｄ）に基づき説明する。
【００１８】
図１（ａ），（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色の表示を行うか、あるいは、図１（ｂ）に示すように黒色表示媒体３Ｂを観察者に視認させて黒色の表示を行っている。なお、図１（ａ）、（ｂ）において、手前にある隔壁は省略している。基板に設ける電極は、基板の内側でも、基板の外側でも、基板内部に埋め込むようにでも設けることができる。
【００１９】
図２（ａ），（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、隔壁４で形成された各セルにおいて、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色の表示を行うか、あるいは、図２（ｂ）に示すように黒色表示媒体３Ｂを観察者に視認させて黒色の表示を行っている。なお、図２（ａ）、（ｂ）において、手前にある隔壁は省略している。基板に設ける電極は、基板の内側でも、基板の外側でも、基板内部に埋め込むようにでも設けることができる。
【００２０】
図３（ａ），（ｂ）に示す例では、少なくとも１種以上の粒子から構成される光学的反射率および帯電性を有する１種の表示媒体３（ここでは白色表示媒体用粒子３Ｗａの粒子群からなる白色表示媒体３Ｗを示す）を、隔壁４で形成された各セルにおいて、基板１に設けた電極５と電極６との間に電圧を印加することにより発生する電界に応じて、基板１、２と平行方向に移動させる。そして、図３（ａ）に示すように、白色表示媒体３Ｗを観察者に視認させて白色の表示を行うか、あるいは、図３（ｂ）に示すように、黒色板７を観察者に視認させて黒色の表示を行っている。なお、図３（ａ）、（ｂ）において、手前にある隔壁は省略している。基板に設ける電極は、基板の内側でも、基板の外側でも、基板内部に埋め込むようにでも設けることができる。白色表示媒体を黒色表示媒体に代え、黒色板を白色板に代えても同様の表示を行うことができる。
【００２１】
図４（ａ）〜（ｄ）に示す例では、まず、図４（ａ）、（ｃ）に示すように、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、隔壁４で形成された各セルにおいて、基板１の外側に設けた外部電界形成手段１１と基板２の外側に設けた外部電界形成手段１２との間に電圧を印加することにより発生する電界に応じて、基板１、２と垂直に移動させる。そして、図４（ｂ）に示すように白色表示媒体３Ｗを観察者に視認させて白色の表示を行うか、あるいは、図４（ｄ）に示すように黒色表示媒体３Ｂを観察者に視認させて黒色の表示を行っている。なお、図４（ａ）〜（ｄ）において、手前にある隔壁は省略している。また、基板１の内側には導電部材１３を設けるとともに、基板２の内側には導電部材１４を設けている。この導電部材は設けなくてもよい。
【００２２】
図１〜図４では、隔壁にて基板間空間をセルに仕切った構成の情報表示用パネルを示したが、隔壁を設けない構成の情報表示用パネルであってもよい。
【００２３】
以下、本発明の特徴となる表示媒体用粒子を詳細に説明する。本発明の表示媒体用粒子は、図１（ａ），（ｂ）〜図３（ａ），（ｂ）、図４（ａ）〜（ｄ）の情報表示用パネルに適用することができ、上記情報表示用パネルの少なくとも一方が透明な２枚の基板の間に表示媒体を構成して封入されるものである。この表示媒体用粒子としては、該表示媒体用粒子の篩残分（篩残分とは、３２μｍ目開きの篩を１ｍｍ振幅で１２０秒間振動させたときに篩上面に載せた表示媒体用粒子の残存する割合であり、表示媒体用粒子の流動性を示すパラメータであって、篩残分が小さい値になるほど流動性が大きくなる）が６０℃加熱後においても３０％以下であり、かつ、粒子の円形度（円形度とは粒子投影像の周囲長に対する粒子像と同じ面積をもつ円の周囲長の割合）の変化の割合が５％以下であるものを用いている。上記表示媒体用粒子の篩残分は、例えばパウダーテスタ（ホソカワミクロン製）によって測定するものとし、円形度はＦＰＩＡ２１００ＩＡＵ（シスメックス製）によって測定するものとする。
また、上記表示媒体用粒子がモノマーを含む粒子原料を重合してなる概球形粒子であり、粒子原料中に（アクリル系およびメタクリル系）樹脂−炭化水素系樹脂コポリマーもしくは（アクリル系およびメタクリル系）樹脂−（側鎖に炭化水素あるいは弗化炭化水素を持つアクリル系およびメタクリル系）樹脂とのコポリマーを含有し、前記モノマーの一部もしくは全部が１分子中に重合反応基を複数持つ多官能性モノマーであり、少なくともアクリル系モノマー、メタクリル系モノマーおよびスチレン系モノマーを含む複数種のモノマーの中から選択される１種以上のモノマーを重合して成ること、および、上記表示媒体用粒子が、その表面と１ｍｍの間隔をもって配置されたコロナ放電器に、８ｋＶの電圧を印加してコロナ放電を発生させて表面を帯電させた場合に、０．３秒後における表面電位の最大値が３００Ｖより大きい粒子であることが好ましい。
【００２４】
本発明の表示媒体用粒子によれば、図１（ａ），（ｂ）〜図３（ａ），（ｂ）、図４（ａ）〜（ｄ）の情報表示用パネルに用いる表示媒体用粒子が、該表示媒体用粒子の篩残分（篩残分とは、３２μｍ目開きの篩を１ｍｍ振幅で１２０秒間振動させたときに篩上面に載せた表示媒体用粒子の残存する割合である）が６０℃加熱後においても３０％以下であり、かつ、粒子の円形度（円形度とは粒子投影像の周囲長に対する粒子像と同じ面積をもつ円の周囲長の割合）変化の割合が５％以下であるので、この表示媒体用粒子により構成される表示媒体は、後に説明する実施例で立証されているように、６０℃加熱後においても必要十分な流動性および帯電量を確保した表示媒体となる。また、この表示媒体用粒子により構成される表示媒体を用いた図１（ａ），（ｂ）〜図３（ａ），（ｂ）の情報表示用パネルは、後に説明する実施例で立証されているように、表示媒体の移動性が良好で表示品質に優れた情報表示用パネルとなる。
【００２５】
以下、本発明の情報表示用パネルを構成する各部材について説明する。
【００２６】
基板については、少なくとも一方の基板はパネル外側から表示媒体の色が確認できる透明な基板であり、可視光の透過率が高くかつ耐熱性の良い材料が好適である。もう一方の基板となる背面基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２７】
必要に応じて基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００２８】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００２９】
粒子を負または正に帯電させる方法は、特に限定されないが、コロナ放電法、電極注入法、摩擦法等の粒子を帯電する方法が用いられる。キャリアを用いてブローオフ法により測定した粒子の帯電量が絶対値で１０〜１００μＣ／ｇであることが好ましい。帯電量の絶対値がこの範囲より小さいと、電界の変化に対する応答速度が遅くなり、メモリ性も悪くなる。帯電量の絶対値がこの範囲より大きいと、電極や基板への鏡像力が強すぎ、メモリ性はよいが、電界を反転した場合の追随性が悪くなる。
本発明において、帯電量の測定は、以下によって行った。
＜ブローオフ測定原理および測定方法＞
ブローオフ法においては、両端に網を張った円筒容器中に表示媒体用粒子とキャリアの混合体を入れ、一端から高圧ガスを吹き込んで表示媒体用粒子とキャリアとを分離し、網の目開きから表示媒体用粒子のみをブローオフ（吹き飛ばし）する。このとき、表示媒体用粒子が容器外に持ち去った帯電量と等量で逆の帯電量がキャリアに残る。そして、この電荷による電束の全てはファラデーケージで集められ、この分だけコンデンサは充電される。そこでコンデンサ両端の電位を測定することにより、表示媒体用粒子の電荷量Ｑは、
Ｑ＝ＣＶ（Ｃ；コンデンサ容量、Ｖ；コンデンサ両端の電圧）
として求められる。
ブローオフ帯電量測定装置としては東芝ケミカル社製のＴＢ−２００を用いた。本発明では、被測定粒子の帯電量測定にフェライト系キャリアを用いるが、情報表示用パネルに例えば正帯電性の表示媒体用粒子から構成される表示媒体と負帯電性の表示媒体用粒子から構成される表示媒体との２種類の表示媒体を組み合わせて用いる場合にそれぞれの表示媒体を構成する表示媒体用粒子の帯電量を測定するときには同一種類のキャリアを用いる。具体的には、キャリアとして同和鉄粉工業（株）製のＤＦＣ１００  リンクル（Ｍｎ−Ｍｇ含有フェライト系）を用いて粒子の帯電量（μＣ／ｇ）を測定した。
【００３０】
表示媒体用粒子は、その帯電電荷を保持する必要があるので、体積固有抵抗が１×１０１０Ω・ｃｍ以上の絶縁性粒子が好ましく、特に体積固有抵抗が１×１０１２Ω・ｃｍ以上の絶縁性粒子が好ましい。また、以下に述べる方法で評価した電荷減衰性の遅い粒子がさらに好ましい。
【００３１】
すなわち、ロール状の測定用治具の表面に被測定粒子を配置し、配置した粒子表面と１ｍｍの間隔をもって配置されたコロナ放電器に、８ｋＶの電圧を印加してコロナ放電を発生させて粒子表面を帯電させ、その表面電位の変化を測定し判定する。この場合、０．３秒後における表面電位の最大値が３００Ｖより大きく、好ましくは４００Ｖより大きくなるように、粒子構成材料を選択、作製することが肝要である。
【００３２】
なお、上記表面電位の測定は、例えば図６に示した装置（ＱＥＡ社製ＣＲＴ２０００）により行うことができる。この装置の場合は、前述した、表面に被測定粒子を配置したロール状の測定用治具のシャフト両端部をチャック２１にて保持し、小型のスコロトロン放電器２２と表面電位計２３とを所定間隔離して併設した計測ユニットを上記被測定粒子表面と１ｍｍの間隔をもって対向配置し、上記ロール状測定用治具を静止した状態のまま、上記計測ユニットをロール状測定用治具の表面に配置した粒子の一端から他端まで一定速度で移動させることにより、表面電荷を与えつつその表面電位を測定する方法が好適に採用される。なお、測定環境は温度２５±３℃、湿度５５±５ＲＨ％とする。
【００３３】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたりして用いられる。
粒子には、その主成分となる樹脂に、必要に応じて、荷電制御剤、着色剤、無機添加剤等を含ますことができる。以下に、樹脂、荷電制御剤、着色剤、その他添加剤を例示する。
【００３４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３６】
着色剤としては、以下に例示するような、有機または無機の各種、各色の顔料、染料が使用可能である。
【００３７】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３９】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示媒体用粒子を作製できる。
【００４１】
また、本発明の表示媒体用粒子（以下、粒子ともいう）は平均粒子径d(0.5)が、０．１〜５０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４２】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００４３】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４４】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４５】
さらに、表示媒体用粒子で構成する表示媒体を気中空間で駆動させる情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図３（ａ），（ｂ）、図４（ａ）〜（ｄ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４６】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４７】
以下、本発明の実施例および比較例を示して、本発明をさらに具体的に説明するが、本発明は下記実施例に限定されるものではない。なお、実施例および比較例の情報表示用パネルは、下記の方法にて作製した表示媒体用粒子で構成した表示媒体をパネル基板間の空間に湿度５０％ＲＨ以下の乾燥空気と共に封止したものを、下記の基準に従い、評価した。
【００４８】
＜実施例１＞
正帯電黒色表示媒体用粒子としてメチルメタクリレートモノマー（関東化学試薬）５５重量部、及び、１分子中に重合反応基を複数持つ多官能性モノマーとしてエチレングリコールジメタクリレート（和光純薬試薬）４５重量部に、正帯電のモノマー難溶性荷電制御剤としてニグロシン化合物（ボントロンＮ０７：オリエント化学製）２．５重量部と、黒色無機顔料系着色剤としてカーボンブラック（ＭＡ１００：三菱化学製）３５重量部を、予めアクリル樹脂（デルペット８０ＮＨ：旭化成ケミカルズ製）５５重量部に分散させたマスターバッチ１２重量部と、アクリル系樹脂と側鎖に弗化炭化水素を持つアクリル系樹脂としてモディパーＦ６００（日本油脂製、弗化炭素成分：Ｃ８ Ｆ１７）４．５重量を溶解させた液を、分子中にポリオキシアルキレン鎖とスルホン酸塩を含む界面活性剤としてポリオキシエチレンアルキルエーテル硫酸ナトリウム（ラテムルＥ−１１８Ｂ：花王製）を０．４５ｗｔ％添加した４０℃の精製水に懸濁させ、平均油滴径約７５μｍの懸濁液を得た。この懸濁液にアシル系過酸化物であるラウリルパーオキサイド（パーロイルＬ：日本油脂製／１０時間半減期温度６１．６℃）を予め水分散させた分散液を該過酸化物が２重量部となるように添加した後、平均油滴径が約１０μｍになるように再び懸濁加熱重合させ、濾過、乾燥させた後、分級機（ＭＤＳ−２：日本ニューマチック工業）を用いて粒子径が０．５〜５０μｍの範囲で平均粒子径９．５μｍの粒子を得た。この粒子に、シリカ微粒子（Ｈ３０５０：日本クラリアント）を２重量％添加し、ヘンシェルミキサー（ＫＭ５Ｃ：三井金属鉱山）にて攪拌し、粒子１を得た。
負帯電表示媒体用粒子としてシクロオレフィン樹脂（ゼオネックス３３０Ｒ:日本ゼオン製）１００重量部及び、白色着色剤として、酸化チタン（タイペ−クＣＲ−９０：石原産業製）１００重量部、負帯電性の荷電制御剤としてサリチル酸金属錯体（ボントロンＥ８８：オリエント化学製）２．８重量部をヘンシェルミキサー（ＫＭ５Ｃ：三井金属鉱山）にて攪拌して混合した後、２軸押出し機（ＫＺＷ１５−４５ＭＧ：テクノベル製）にて混錬した後粉砕し、分級機（ＭＤＳ−２：日本ニュ−マチック工業）を用いて平均粒子径９．２μｍの粒子を得た。この粒子に、シリカ微粒子（Ｈ３００４：日本クラリアント）を２重量％添加し、ヘンシェルミキサー（ＫＭ５Ｃ：三井金属鉱山）にて攪拌し、負帯電表示媒体用粒子２を得た。
【００４９】
粒子１と粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された。いずれの場合でも、ＩＴＯガラス基板上に表示させたい粒子と別色粒子の混在は無く、良好な表示品質が得られた。また、電圧を徐々に大きくしていき、それぞれの表示状態における反射率を測定し、白表示時反射率と黒表示時反射率との比が１０倍となる電圧を駆動電圧として規定した場合、その電圧は、１２５Ｖであった。 
上記情報表示用パネルを６０℃に温調された熱風オーブン内に２４時間静置した後、室温で２時間静置して十分に冷却した後上記と同様に駆動電圧を測定したとき、その電圧は１３５Ｖであり、６０℃環境に長時間さらされても駆動電圧がほとんど変化しておらず、良好な耐熱性が確認された。
【００５０】
＜実施例２＞
実施例１記載の粒子１のエチレングリコールジメタクリレートをより架橋度の高いトリメチロールプロパントリメタクリレート（和光純薬試薬）に変更したこと以外は粒子１と同様にして粒子３を作製した。粒子３の粒子径は０．５〜５０μｍの範囲で平均粒子径９．０μｍであった。
【００５１】
粒子３と粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された。いずれの場合でも、ＩＴＯガラス基板上に表示させたい粒子と別色粒子の混在は無く、良好な表示品質が得られた。また、電圧を徐々に大きくしていき、それぞれの表示状態における反射率を測定し、白表示時反射率と黒表示時反射率との比が１０倍となる電圧を駆動電圧として規定した場合、その電圧は、１２０Ｖであった。
上記情報表示用パネルを６０℃に温調された熱風オーブン内に２４時間静置した後、室温で２時間静置して十分に冷却した後上記と同様に駆動電圧を測定したとき、その電圧は１２５Ｖであり、６０℃環境に長時間さらされても駆動電圧がほとんど変化しておらず、良好な耐熱性が確認された
【００５２】
＜実施例３＞
正帯電用粒子としてメチルメタクリレートモノマー（関東化学試薬）５５重量部、及び、１分子中に重合反応基を複数持つ多官能性モノマーとしてエチレングリコールジメタクリレート（和光純薬試薬）４５重量部に、黒色無機顔料系着色剤として、カーボンブラック（ＭＡ１００：三菱化学製）３５重量部を、予めアクリル樹脂（デルペット８０ＮＨ：旭化成ケミカルズ製）５５重量部に分散させたマスターバッチ１２重量部と、アクリル系樹脂と炭化水素系樹脂のコポリマーであるアクリベースＦＣＡ−２０１−ＰＳ（藤倉化成、炭化水素系樹脂成分はスチレン単量体から成るポリスチレン）４．５重量を溶解させた液を、分子中にポリオキシアルキレン鎖とスルホン酸塩を含む界面活性剤としてポリオキシエチレンアルキルエーテル硫酸ナトリウム（ラテムルＥ−１１８Ｂ：花王製）を０．４５ｗｔ％添加した４０℃の精製水に懸濁させ、平均油滴径約７５μｍの懸濁液を得た。この懸濁液にアシル系過酸化物であるラウリルパーオキサイド（パーロイルＬ：日本油脂製／１０時間半減期温度６１．６℃）を予め水分散させた分散液を該過酸化物が２重量部となるように添加した後、平均油滴径が約１０μｍになる様に再び懸濁加熱重合させ、濾過、乾燥させた後、分級機（ＭＤＳ−２：日本ニューマチック工業）を用いて粒子径が０．５〜５０μｍの範囲で平均粒子径８．９μｍの粒子４を得た。
【００５３】
粒子４と粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された。いずれの場合でも、ＩＴＯガラス基板上に表示させたい粒子と別色粒子の混在は無く、良好な表示品質が得られた。また、電圧を徐々に大きくしていき、それぞれの表示状態における反射率を測定し、白表示時反射率と黒表示時反射率との比が１０倍となる電圧を駆動電圧として規定した場合、その電圧は、１２０Ｖであった。
上記情報表示用パネルを６０℃に温調された熱風オーブン内に２４時間静置した後、室温で２時間静置して十分に冷却した後上記と同様に駆動電圧を測定したとき、その電圧は１３５Ｖであり、６０℃環境に長時間さらされても駆動電圧がほとんど変化しておらず、良好な耐熱性が確認された。
【００５４】
＜実施例４＞
正帯電粒子として、（アクリル系及びメタクリル系）樹脂−フッ素樹脂ブロックコポリマー（モディパーＦ６００：日本油脂製、弗化炭素成分：Ｃ８ Ｆ１７）の配合量を０．３重量部に変更したこと以外は実施例１記載の粒子１と同条件で平均粒子径９．７μｍの粒子５を作製した。
【００５５】
粒子５と実施例１記載の粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された。いずれの場合でも、ＩＴＯガラス基板上に表示させたい粒子と別色粒子の混在は無く、良好な表示品質が得られた。また、電圧を徐々に大きくしていき、それぞれの表示状態における反射率を測定し、白表示時反射率と黒表示時反射率との比が１０倍となる電圧を駆動電圧として規定した場合、その電圧は、１２０Ｖだった。
上記情報表示用パネルを６０℃に温調された熱風オーブン内に２４時間静置した後、室温で２時間静置して十分に冷却した後上記と同様に駆動電圧を測定したとき、その電圧は１６５Ｖであり、実施例１〜３の場合より高い駆動電圧を要したが、６０℃環境に長時間さらした後でも駆動することができた。
【００５６】
＜実施例５＞
正帯電粒子として２−ヒドロキシエチルメチルメタクリレートモノマー（関東化学試薬）５５重量部、及び、１分子中に重合反応基を複数持つ多官能性モノマーとしてエチレングリコールジメタクリレート（和光純薬試薬）４５重量部を用いたこと以外は実施例１と同様にして平均粒子径９．８μｍの粒子６を得た。
【００５７】
粒子６と実施例１記載の粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された 。いずれの場合でも、ＩＴＯガラス基板上に表示させたい粒子と別色粒子の混在は無く、良好な表示品質が得られた。また、電圧を徐々に大きくしていき、それぞれの表示状態における反射率を測定し、白表示時反射率と黒表示時反射率との比が１０倍となる電圧を駆動電圧として規定した場合、その電圧は、１２５Ｖだった。
上記情報表示用パネルを６０℃に温調された熱風オーブン内に２４時間静置した後、室温で２時間静置して十分に冷却した後上記と同様に駆動電圧を測定したとき、その電圧は１８０Ｖであり、実施例１〜３の場合より高い駆動電圧を要したが、６０℃環境に長時間さらした後でも駆動することができた。
【００５８】
＜比較例１＞
正帯電粒子として２−ヒドロキシエチルメチルメタクリレートモノマー（関東化学試薬）９５重量部、及び、１分子中に重合反応基を複数持つ多官能性モノマーとしてエチレングリコールジメタクリレート（和光純薬試薬）５重量部を用いたこと以外は実施例１と同様にして平均粒子径１０．１μｍの粒子７を得た。
粒子８と実施例１記載の粒子２とを等重量混合撹拌して摩擦帯電を行い、１００μｍのスペーサーを介して配置された、一方が内側ＩＴＯ処理されたガラス基板で、もう一方が銅基板であるセル中に体積占有率３０％で充填し、評価用情報表示用パネルを得た。ＩＴＯガラス基板、銅基板それぞれに電源を接続し、ＩＴＯガラス基板が低電位に、銅基板が高電位となるように、２５０Ｖの直流電圧をかけると、正帯電粒子は低電位極側に、負帯電粒子は高電位極側にそれぞれ移動し、ガラス基板を通して黒色の表示状態が観察され、次に印加電圧の電位を逆にすると、粒子はそれぞれ逆方向に移動して、白色の表示状態が観察された。いずれの場合でも、ＩＴＯガラス基板上に表示させたい粒子と別色粒子の混在は無く、良好な表示品質が得られた。
また、印加する電圧を徐々に上げていき、それぞれの表示状態における反射率を測定し、白表示時反射率と黒表示時反射率との比が１０倍となる電圧を駆動電圧として規定した 場合、その電圧は、１２５Ｖだった。
しかし、上記情報表示用パネルを６０℃に温調された熱風オーブン内に２４時間静置した後、室温で２時間静置して十分に冷却した後上記と同様に駆動電圧を測定したとき、その電圧は３４５Ｖであり、これは実施例１〜５の場合よりも著しく高い駆動電圧であり、実用的には用いることのできない電圧といえる。
【００５９】
【表１】
2008111947.tif 000003
【産業上の利用可能性】
【００６０】
本発明の表示媒体用粒子で構成する表示媒体を用いた情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子ブック、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（外部電界形成手段を用いて書き換えできる）としても好適に用いられる。
なお、本発明に係る情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式が適用できる。
【図面の簡単な説明】
【００６１】
【図１】（ａ），（ｂ）は本発明の情報表示用パネルの原理的構成を示す図である。
【図２】（ａ），（ｂ）は本発明の情報表示用パネルの原理的構成を示す図である。
【図３】（ａ），（ｂ）は本発明の情報表示用パネルの原理的構成を示す図である。
【図４】（ａ）〜（ｄ）は本発明の情報表示用パネルの原理的構成を示す図である。
【図５】本発明の情報表示用パネルにおける隔壁の形状の一例を示す図である。
【図６】本発明の情報表示用パネルに用いる表示媒体用粒子の表面電位の測定要領を示す図である。
【符号の説明】
【００６２】
１、２  基板
３  表示媒体（粒子群）
３Ｗ  白色表示媒体
３Ｂ  黒色表示媒体
３Ｗａ  白色表示媒体用粒子
３Ｂａ  黒色表示媒体用粒子
４  隔壁
５、６  電極
７  黒色板
１１，１２  外部電界形成手段
１３，１４  導電部材
２１  チャック
２２  スコロトロン放電器
２３  表面電位計
【図１】
2008111947.tif 000004
【図２】
2008111947.tif 000005
【図３】
2008111947.tif 000006
【図４】
2008111947.tif 000007
【図５】
2008111947.tif 000008
【図６】
2008111947.tif 000009